伸度は430%であった。FEファインパウダーを製造した。力は14.8MPaであった。ファインパウダーを製造した。�は12.7MPaであった。�にしてPTFEファインパウダーを製造した。��廃液中のPTFE残固形分は0.4質量%であった。��径は440μmで、嵩密度は0.50g/mlであった。�比重は2.150であった。出し圧力は18.1MPaであった。��押出し圧力は1.8MPa高かった。��39MPaであり、伸度は400%であった。�にしてPTFEファインパウダーを製造した。押出し圧力は16.3MPaであった。��、押出し圧力は1.5MPa高かった。�にしてPTFEファインパウダーを製造した。押出し圧力は13.2MPaであった。��、押出し圧力は0.5MPa高かった。してPTFEファインパウダーを製造した。�廃液中のPTFE残固形分は0.1質量%未満であった。�粒子径は430μmで、嵩密度は0.48g/mlであった。量は、PTFE100質量部に対して1質量部である。�してPTFEファインパウダーを製造した。��子径は450μmで、嵩密度は0.46g/mlであった。